HARDENING NICKEL-CHROMIUM-IRON-TITANIUM-ALUMINIUM ALLOY WITH GOOD WEAR RESISTANCE, CREEP STRENGTH, CORROSION RESISTANCE AND PROCESSABILITYAge-hardening nickel-chromium-iron-titanium-aluminum wrought alloy with very good wear resistance and at the same time good creep strength, good high-temperature corrosion resistance and good processability, with (in mass-%)>18 to 26% chromium, 1.5 to 3.0% titanium, 0.6 to 2.0% aluminum, 7.0 to 40% iron, 0.005 to 0.10% carbon, 0.0005 to 0.050% nitrogen, 0.0005 to 0.030% phosphorus, max. 0.010% sulfur, max. 0.020% oxygen, max. 0.70% silicon, max. 2.0% manganese, max. 0.05% magnesium, max. 0.05% calcium, max. 0.5% molybdenum, max. 0.5% tungsten, max. 0.2% niobium, max. 0.5% copper, max. 0.5% vanadium, if necessary 0 to 15% Co, if necessary 0 to 0.20% Zr, if necessary 0.0001 to 0.008% boron, wherein optionally the following elements may also be contained in the alloy: Y 0-0.20% and/or La 0-0.20% and/or Ce 0-0.20% and/or Ce mixed metal 0-0.20% and/or Hf 0-0.20% and/or Ta 0-0.60%, remainder nickel and the usual unavoidable impurities, wherein the relationship Cr+Fe+Co≧25% must be satisfied in order to achieve good processability and the relationship fh≧0 with fh=6.49+3.88 Ti+1.36 Al−0.301 Fe+(0.759−0.0209 Co)Co−0.428Cr−28.2C, has to be satisfied in order that an adequate strength is achieved at higher temperatures, wherein Ti, Al, Fe, Co, Cr and C are the concentrations of the elements in question in mass-% and fh is expressed in %.Age-hardening nickel-chromium-iron-titanium-aluminum wrought alloy with very good wear resistance and at the same time good creep strength, good high-temperature corrosion resistance and good processability, with (in mass-%)>18 to 26% chromium, 1.5 to 3.0% titanium, 0.6 to 2.0% aluminum, 7.0 to 40% iron, 0.005 to 0.10% carbon, 0.0005 to 0.050% nitrogen, 0.0005 to 0.030% phosphorus, max. 0.010% sulfur, max. 0.020% oxygen, max. 0.70% silicon, max. 2.0% manganese, max. 0.05% magnesium, max. 0.05% calcium, max. 0.5% molybdenum, max. 0.5% tungsten, max. 0.2% niobium, max. 0.5% copper, max. 0.5% vanadium, if necessary 0 to 15% Co, if necessary 0 to 0.20% Zr, if necessary 0.0001 to 0.008% boron, wherein optionally the following elements may also be contained in the alloy:Y0-0.20% and/orLa0-0.20% and/orCe0-0.20% and/orCe mixed metal0-0.20% and/orHf0-0.20% and/orTa0-0.60%,the rest nickel and the usual unavoidable impurities in contents of max. 0.002% Pb, max. 0.002% Zn, max. 0.002% Sn, wherein the nickel content is greater than 40% and the following relationships must be satisfied: Cr+Fe+Co≧25%  (1)in order to achieve good processability and fh≧0 with  (2a)fh=6.49+3.88Ti+1.36Al−0.301Fe+(0.759−0.0209Co)Co−0.428Cr−28.2C  (2)in order that an adequate strength is achieved at higher temperatures, wherein Ti, Al, Fe, Co, Cr and C are the concentrations of the elements in question in mass-% and fh is expressed in %.
우수한 내마모성, 크리프 강도, 내부식성 및 가공성을 갖는 경화성 니켈-크롬-철-티타늄-알루미늄 합금매우 우수한 내마모성과 동시에 우수한 크리프 강도, 우수한 고온 내식성 및 우수한 가공성을 갖는 시효 경화 니켈-크롬-철-티타늄-알루미늄 단조 합금(질량%)>18 ~ 26% 크롬, 1.5~3.0% 티타늄, 0.6~2.0% 알루미늄, 7.0~40% 철, 0.005~0.10% 탄소, 0.0005~0.050% 질소, 0.0005~0.030% 인, 최대. 0.010% 황, 최대. 최대 0.020% 산소 0.70% 실리콘, 최대. 2.0% 망간, 최대. 0.05% 마그네슘, 최대. 0.05% 칼슘, 최대. 최대 0.5% 몰리브덴 최대 0.5% 텅스텐 0.2% 니오븀, 최대. 최대 0.5% 구리 0.5% 바나듐, 필요한 경우 0 ~ 15% Co, 필요한 경우 0 ~ 0.20% Zr, 필요한 경우 0.0001 ~ 0.008% 붕소, 여기서 선택적으로 다음 원소도 합금에 포함될 수 있습니다: Y 0-0.20% 및/또는 La 0-0.20% 및/또는 Ce 0-0.20% 및/또는 Ce 혼합 금속 0-0.20% 및/또는 Hf 0-0.20% 및/또는 Ta 0-0.60%, 나머지 니켈 및 통상적인 불가피 불순물, 여기서 관계 우수한 가공성을 얻기 위해서는 Cr+Fe+Co≥25%가 충족되어야 하며 fh=6.49+3.88 Ti+1.36 Al-0.301 Fe+(0.759-0.0209 Co)Co-0.428Cr-28.2C, Ti, Al, Fe, Co, Cr 및 C는 질량%로 해당 원소의 농도이고 fh는 %로 표시되는 더 높은 온도에서 적절한 강도를 달성하기 위해 충족되어야 한다.매우 우수한 내마모성 및 동시에 우수한 크리프 강도, 우수한 고온 내부식성 및 우수한 가공성을 갖는 시효 경화성 니켈-크롬-철-티타늄-알루미늄 단련 합금으로서,상기 합금은 18 초과 내지 31 질량%의 크롬, 1.0 내지 3.0 질량%의 티타늄, 0.6 내지 2.0 질량%의 알루미늄, 3.0 초과 내지 40 질량%의 철, 0.005 내지 0.10 질량%의 탄소, 0.0005 내지 0.050 질량%의 질소, 0.0005 내지 0.030 질량%의 인, 최대 0.010 질량%의 황, 최대 0.020 질량%의 산소, 최대 0.70 질량%의 실리콘, 최대 2.0 질량%의 망간, 최대 0.05 질량%의 마그네슘, 최대 0.05 질량%의 칼슘, 최대 2.0 질량%의 몰리브덴, 최대 2.0 질량%의 텅스텐, 최대 0.5 질량%의 니오븀, 최대 0.5 질량%의 구리, 최대 0.5 질량%의 바나듐, 필요한 경우 0 내지 15 질량%의 Co, 필요한 경우 0 내지 0.20 질량%의 Zr, 필요한 경우 0.0001 내지 0.008 질량%의 붕소, 잔량의 니켈 및 통상적인 공정 관련 불순물을 가지고, 상기 니켈 함량은 35 질량% 초과이고, 하기의 관계식이 만족되는, 시효 경화성 니켈-크롬-철-티타늄-알루미늄 단련 합금:우수한 가공성을 얻기 위하여, (1) Cr + Fe + Co ≥ 25 질량% ; 및더 높은 온도에서 충분한 강도를 얻기 위하여, fh ≥ 0 , 여기서, (2) fh = 6.49 + 3.88 Ti + 1.36 Al - 0.301 Fe + Co - 0.428 Cr - 28.2 C ; 여기서, Ti, Al, Fe, Co, Cr 및 C는 해당 원소의 질량% 농도이고, fh는 %단위로 표시되고,